(57)【要約】【課題】  塗装作業性が良好で、高い防食性を示す亜鉛末含有塗料を提供する。【解決手段】  （Ａ）バインダー樹脂１００質量部、（Ｂ）亜鉛末２００〜８００質量部、（Ｃ）導電性高分子化合物及び／又はカーボンナノファイバー及び／又はカーボンナノチューブ５〜５０質量部、及び（Ｄ）上記成分を分散するための溶媒２００〜１０００質量部を含有する。【選択図】  図１
2005068278.tif 000002
【特許請求の範囲】
【請求項１】
（Ａ）バインダー樹脂１００質量部、（Ｂ）亜鉛末２００〜８００質量部、（Ｃ）導電性高分子化合物、カーボンナノファイバー及びカーボンナノチューブからなる群から選択される導電性成分５〜５０質量部、及び（Ｄ）上記各成分を分散するための溶媒２００〜１０００質量部を含有することを特徴とする高防食性亜鉛末含有塗料組成物。
【請求項２】
（Ｃ）カーボンナノファイバー又はカーボンナノチューブの直径が、２００ｎｍ以下であり、かつ、その長さが、３０μｍ以下である、請求項１に記載の高防食性亜鉛末含有塗料組成物。
【発明の詳細な説明】
【技術分野】
【０００１】
本発明は、高防食性亜鉛末含有塗料組成物に関する。更に詳しくは、大型鉄鋼構造物の一次防錆塗料又は下塗塗料として有用であり、かつ、塗装作業性が良く、従来の亜鉛末含有塗料より高防食性である塗料組成物に関する。
【背景技術】
【０００２】
バインダー樹脂に比較的多量の亜鉛末を配合した亜鉛末含有塗料は、船舶や、橋梁、タンク、プラント、海洋構造物等の防食の目的で広く用いられている。亜鉛末含有塗料は、用いられるバインダー樹脂の種類により、有機系亜鉛末含有塗料と無機系亜鉛末含有塗料に大別される。
有機系の亜鉛末含有塗料は、一般にエポキシ樹脂やアクリル樹脂等のバインダー樹脂に亜鉛末を多量に含有せしめたものであり、素地調整作業や、塗装作業が容易である上、上塗塗料に対する適用性が良好である特徴を持っている。一方、塗膜の防食機能や凝集力が幾分不足しているため、長期の防食性を重視する場合には、あまり使用されない。
【０００３】
これに対し、無機系亜鉛末含有塗料は、一般にアルキルシリケート系の樹脂がバインダーとして用いられており、塗膜の防食機能や耐久性が優れているため、特に大型鋼構造物の長期の防食目的に適しているが、素地調整作業や、塗装作業性が容易でなく、素地の研磨や、ブラスト処理等の素地調整を入念に行う必要がある。
亜鉛末を多量に含有する塗料において、主に塗装作業性を改良することが試みられている。しかしながら、何れの亜鉛末含有塗料においても、他の成分を添加する方法が主であるため、防食性を低下させる傾向にある。例えば、亜鉛末を予め、流れ止め剤で被覆処理することによって、亜鉛末含有塗料の耐食性を保持したまま塗装作業が改善され、厚塗りした場合にもタレとクラック発生を防止する方法が開示されている（例えば、特許文献１参照）。
【０００４】
しかしながら、亜鉛末に流れ止め剤を被覆処理するだけでは、クラックの発生を十分に抑えることはできない。また、針状又は長柱状のカルシウムメタシリケートを含有せしめ、塗膜のワレやハガレを防止した防錆被覆組成物（例えば、特許文献２参照）や、針状及び／又は繊維状物質を含有する揺変性被覆組成物では、針状珪酸カルシウム（ウオラストナイト）、セピオライト、蛇モン岩リザタイト等の繊維状粘度鉱物、又はチタン酸カリ、石膏繊維、スラグ繊維、ロックウール、ガラス繊維等を含有せしめ、厚塗り性、飛散防止性を改良した組成物（例えば、特許文献３参照）が開示されている。しかしながら、これらの針状又は繊維状物質は、濾過の際に使用するメッシュの通過性が悪いため、塗料製造の前工程の粉末成分を調整する場合の歩留まりが悪く、配合のブレを生じたり、塗装時において塗装機具のスプレーに目詰まりを起こすという問題があった。
【０００５】
【特許文献１】特開昭６３−１７９７６号公報
【特許文献２】特開昭６２−１８１３７０号公報
【特許文献３】特開平２−７５６７５号公報
【発明の開示】
【発明が解決しようとする課題】
【０００６】
本発明の目的は、かかる実情に鑑み、塗装作業性を改良し、更には従来の亜鉛末含有塗料以上の高い防食性を示す亜鉛末含有塗料を提供することにある。
【課題を解決するための手段】
【０００７】
本発明者らは、上記課題を解決するため鋭意研究を進めた結果、以下の構成により、上記課題を達成できることを見出し、本発明に到達したものである。
即ち、本発明は、（Ａ）バインダー樹脂１００質量部、（Ｂ）亜鉛末２００〜８００質量部、（Ｃ）導電性高分子化合物、カーボンナノファイバー及びカーボンナノチューブからなる群から選択される導電性成分５〜５０質量部、及び（Ｄ）これらの各成分を分散するための溶媒２００〜１０００質量部を含有する高防食性亜鉛末含有塗料組成物に関するものである。
【発明の効果】
【０００８】
本発明の高防食性亜鉛末含有塗料組成物は、塗装作業性が良好であり、高い防食性を示す。
【発明を実施するための最良の形態】
【０００９】
以下、本発明について詳細に述べる。
本発明に使用されるバインダー樹脂（Ａ）は、有機系でも無機系でも良く、また、水系でも溶剤系であっても良い。有機系バインダー樹脂としては、例えば、エポキシ樹脂や、変性エポキシ樹脂、アクリル樹脂、ウレタン樹脂等の樹脂を好適に使用することができる。特に、防食性や素地との付着性が良好なエポキシ樹脂及びアクリル樹脂であることが好ましい。
水系の有機系バインダー樹脂としては、上記樹脂等に、−ＯＨや、−ＮＨ2、−ＣＯＯＨ等の親水性官能基を導入し、水分散化したものが使用される。
【００１０】
本発明に使用される無機系バインダー樹脂としては、例えば、ポリアルキルシリケートの部分加水分解物やその変性物が挙げられる。具体的には、例えば、テトラメチルオルソシリケートや、テトラエチルオルソシリケート、テトラプロピルオルソシリケート、テトラブチルオルソシリケート、テトラペンチルオルソシリケート、テトラヘキシルオルソシリケート、メチルトリメトキシシラン、メチルトリエトキシシラン、メチルトリプロポキシシラン、エチルトリメトキシシラン、エチルトリエトキシシラン、ブチルトリメトキシシラン、ブチルトリエトキシシラン、アミルトリエトキシシラン、フェニルトリメトキシシラン、フェニルトリエトキシシラン等を原材料としたアルキルシリケートの加水分解初期縮合物が挙げられ、この場合の加水分解率としては、例えば、５０〜９８％が好ましい。また、これら加水分解物は、他の有機高分子化合物と反応させた誘導体であっても差し支えない。これらは単独又は２種以上組み合わせて、あるいは有機系、無機系バインダー樹脂を混合して用いてもよい。無機系バインダー樹脂の具体的な商品としては、例えば、エチルシリケート４０（コルコート株式会社製）、エチルシリケート４０（多摩化学工業株式会社製）、Ｓｉｌｂｏｎｄ  ４０（Ｓｔａｕｆｆｅｒ  Ｃｈｅｍｉｃａｌ  Ｃｏ．製）、Ｅｔｈｙｌ  Ｓｉｌｉｃａｔｅ  ４０（Ｕｎｉｏｎ  Ｃａｒｂｉｄｅ  Ｃｏ．製）等がある。
【００１１】
水系無機バインダー樹脂としては、一般式  Ｒ2Ｏ・ｎＳｉＯ2  （Ｉ）
（式中、Ｒは、アルカリ金属原子を示し、ｎは、１．０〜５．０の正数を示す。）で表される水溶性珪酸塩又はコロイダルシリカの水分散液からなる群から選ばれた少なくとも１種のバインダーが好適に挙げられる。
上記一般式（Ｉ）において、Ｒで示されるアルカリ金属原子としては、例えば、リチウムや、ナトリウム、カリウム等が挙げられる。
上記一般式（Ｉ）で表される水溶性珪酸塩としては、従来公知のものを広く使用でき、また、本発明ではこれらを１種単独で、又は２種以上混合して使用できる。また、有機系と無機系バインダー樹脂混合でも使用されるし、有機系と無機系バインダー樹脂の反応物も使用することができる。
これらのバインダー樹脂には、必要に応じて、硬化剤を配合してもよい。例えば、エポキシ樹脂に対しては、ポリアミドアミンや、ポリイソシアネート、酸無水物、メラミン樹脂等の硬化剤を使用することができる。
【００１２】
本発明で使用される亜鉛末（Ｂ）としては、亜鉛が溶出して犠牲陽極作用を有するものである限り、従来公知のものを使用することができる。また、亜鉛末の粒径は、通常１〜１００μｍの範囲内のものが用いられるが、３〜７μｍの範囲の粒径のものが好適である。この好適な粒径範囲の亜鉛末粒子を用いると、塗装時の作業性が一層良好となり、かつ、一層均一な外観を有する塗膜を得ることができる。
本発明の塗料に配合されるべき亜鉛末の量は、バインダー樹脂の固形分１００質量部に対して、２００〜８００質量部であり、好ましくは、２５０〜７００質量部であることが適当である。亜鉛末の配合量が、２００質量部未満では、防食性が不充分となり易く、この配合量が、８００質量部を超えると、得られる高防食性亜鉛末含有塗料組成物の塗膜物性及び塗膜外観が不良となり易く、バインダー樹脂が、基材表面と充分に結合できなくなり、塗膜の付着性が劣り易い。
【００１３】
次に、本発明で使用される導電性成分（Ｃ）としての、導電性高分子化合物、カーボンナノファイバー及びカーボンナノチューブについて説明する。
本発明に使用される導電性高分子化合物としては、好ましくは、ポリアニリンや、ポリピロール、ポリチオフェン、ポリチオフェンビニレン、ポリイソチアナフテン、ポリアセチレン、ポリアルキルピロール、ポリアルキルチオフェン、ポリ−ｐ−フェニレン、ポリフェニレンビニレン、ポリメトキシフェニレン、ポリフェニレンスルファイド、ポリフェニレンオキシド、ポリアントラセン、ポリナフタレン、ポリピレン、ポリアズレン、あるいはこれらの誘導体の重合体や炭素繊維が挙げられる。
なお、これらの導電性成分（Ｃ）は、単独で使用してもよく、２種以上の混合物として使用してもよい。
【００１４】
これらの導電性高分子化合物は、ドーピングすることが好ましく、このドーピングにより導電性が向上する。そのドーパントとしては、例えば、Ｌｉや、Ｎａ、Ｋ等のアルカリ金属、Ｃａ等のアルカリ土類金属等のドナー型ドーパント、あるいは、Ｃｌ2、Ｂｒ2、Ｉ2等のハロゲン、ＰＦ3、ＡｓＦ5、ＢＦ3等のルイス類、ＨＦ、ＨＣｌ、ＨＮＯ3、Ｈ2ＳＯ4、ＨＣｌＯ4等のプロトン酸、ＦｅＣｌ3、ＦｅＯＣｌ2、ＴｉＣｌ4、ＷＣｌ3等の遷移金属化合物、Ｃｌ-、Ｂｒ-、Ｉ-、ＣｌＯ4-、ＰＦ3-、ＢＦ3-、ＡｓＦ3-等の電解質アニオンのアクセプター型ドーパント等が用いられる。
カーボンナノファイバー及びカーボンナノチューブは炭素で形成されている極小の構造物で、一般のグラファイトやカーボンブラックより１〜２桁体積固有抵抗が低く、カーボンブラックは、１０-1Ω・ｃｍオーダーの体積固有抵抗であるのに対し、カーボンナノファイバー及びカーボンナノチューブは、１０-3Ω・ｃｍオーダーの体積固有抵抗である。カーボンナノチューブ及びカーボンナノファイバーの直径は、例えば、２００ｎｍ以下（例えば、下限は、１ｎｍである）であり、長さは、例えば、３０μｍ以下（例えば、下限は、２０ｎｍである）が好ましく、更に好ましくは、カーボンナノチューブ及びカーボンナノファイバーの直径は、１〜１８０ｎｍ、長さは、１〜２５μｍであることが適当である。
【００１５】
カーボンナノチューブ及びカーボンナノファイバーの直径が２００ｎｍより大きいと、塗料粘度が高くなり、塗装作業性が低下する傾向にある。また、配合できる量が少ない量に限定される。また、その長さが３０μｍより大きいと、同じく塗料粘度が高くなり塗装作業性が低下する傾向にある。また、配合できる量が少ない量に限定される。
代表的な市販のカーボンナノファイバーとしては、直径５０〜２００ｎｍ、長さ２０μｍ程度のカーボンナノファイバーで、昭和電工社製ＶＧＣＦ、ＶＧＣＦＩＩ、ＶＧＮＦなどがある。代表的な市販のカーボンナノチューブとしては、直径０．６〜２０ｎｍ、長さ１〜２０μｍが一般的であり、本荘ケミカル社製、東レ社製などがある。
【００１６】
カーボンナノファイバー及びカーボンナノチューブが、上記範囲の直径及び長さを有する限り、各種の構造を有するカーボンナノファイバー及びカーボンナノチューブを使用することができる。カーボンナノチューブは、その構造が単層であるか、多層であるかにかかわらず使用することができる。また、カーボンナノチューブは、その内部に金属原子など炭素原子以外の元素を含むものでも、導電性を有するものであれば、使用することができる。
導電性成分（Ｃ）の配合量は、バインダー樹脂１００質量部に対して、５〜５０質量部であり、好ましくは、８〜４５質量部であることが適当である。好ましくは配合量が、５質量部未満では、塗膜表面の導電性が不充分となり、高防食性を発揮することが困難となる。一方、この成分の配合量が、５０質量部を超えると、得られる亜鉛末含有塗料組成物の塗料粘度が上昇し、塗装作業性が低下する傾向にある。
ところで、亜鉛末含有塗料組成物を鋼材に塗装すると、亜鉛の方が、鉄よりも溶出し易いため、亜鉛末は鉄の犠牲防食作用を発揮する。しかしながら、亜鉛末含有塗料が塗装された後、鋼材に赤さびが発生するのは、全面的に亜鉛が溶出して亜鉛が消耗した後ではなく、局部的に亜鉛の溶出が進行して、亜鉛が消耗され、その部分での鉄の溶出が発生し、その結果、赤さびが発生する。これに対して、亜鉛末含有塗料中に導電性成分（Ｃ）を配合すると、塗膜の塗装面の電位が均一になり、亜鉛の局部的溶出を防止し、その結果、亜鉛末含有塗膜の防食性が長期に維持される。
【００１７】
一般に、導電性成分（Ｃ）としては、上記の導電性高分子化合物、カーボンナノファイバー、カーボンナノチューブ以外にも、金属粉末や、金属酸化物、グラファイト、カーボンブラック等が考えられる。しかしながら、金属粉末や金属酸化物を配合すると、塗膜表面の導電性は向上するが、比重が大きく、塗料中で沈降し、貯蔵安定性が良好とはならない。また、グラファイトやカーボンブラックを使用する場合には、上述のように導電性が不充分であり、また、多量に配合すると極端に増粘し、塗装作業性が低下するため、バインダー樹脂１００質量部に対して２０質量部以上配合することは事実上困難である。
【００１８】
本発明で使用される溶媒（Ｄ）は、上記の成分（Ａ）〜（Ｃ）を溶解又は分散できるものであれば、有機溶剤又は水のどちらでも良い。有機溶剤としては、例えば、トルエンや、キシレン等の芳香族系溶剤、エタノールや、メタノール、ブタノール等のアルコール系溶剤、メチルエチルケトンや、メチルイソブチルケトン等のケトン系溶剤、プロピレングリコールモノメチルエーテルや、エチレングリコールモノメチルエーテル等のエーテル系溶剤、酢酸ブチルや、酢酸エチル等のエステル系溶剤を好適に挙げることができる。塗料形態が水系の場合、溶媒としては水が使用される。その場合、更に水溶性の有機溶剤を添加しても良い。上記水溶性有機溶剤としては、例えば、メタノールや、エタノール、１−プロパノール、２−プロパノール、ｔ−ブチルアルコール、エチレングリコール、プロピレングリコール、１，２−プロパンジオール、１，３−プロパンジオール、グリセリン、アセトン、メチルセロソルブ、エチルセロソルブ、ブチルセロソルブ、メチルカルビトール、エチルカルビトール、プロピルカルビトール、ブチルカルビトール、ジアセトンアルコール等を好適に挙げることができる。
【００１９】
溶媒（Ｄ）の配合量は、バインダー樹脂１００質量部に対して、通常、２００〜１０００質量部であり、好ましくは、２００〜６００質量部である。
溶媒（Ｄ）の配合量が２００質量部に満たない場合は、得られる亜鉛末含有塗料組成物の塗料粘度が高くなり、塗料安定性及び塗装作業性が劣り易い。一方、その配合量が１０００質量部を超えると、得られる亜鉛末含有塗料組成物の塗料粘度が低くなり過ぎ、例えば、規定の膜厚（５０μｍ以上）を付けることが難しくなる。
本発明の塗料組成物には、必要に応じて、亜鉛末（Ｂ）及び導電性成分（Ｃ）を得られる亜鉛末含有塗料組成物中に均一に分散せしめるために、分散剤を併用してもよい。
このような分散剤としては、例えば、第４級アンモニウム塩などのカチオン系や、カルボン酸塩、スルホン酸塩、硫酸エステル塩、リン酸エステル塩などのアニオン系、エーテル型、エーテルエステル型、エステル型、含窒素型などのノニオン系が好適に挙げられる。
【００２０】
その他に任意に使用される添加剤としては、タレ止め剤や、顔料等を配合することができる。タレ止め剤としては、通常、塗料に配合されて構造粘性を発現し、塗料に揺変性を付与するものであれば、各種のタレ止め剤を使用することができる。このようなタレ止め剤としては、例えば、無定形シリカや、コロイド炭酸カルシウム、有機ベントナイト、水添ヒマシ油、脂肪族アミド、高級脂肪酸、マイクロジェル粒子等が好適に挙げられる。これらのタレ止め剤は、単独で使用してもよく、２種以上組み合わせて使用してもよい。特に有機ベントナイト系のタレ止め剤が、少量の添加で大きな構造粘性を発現するので好ましい。
顔料としては、通常の防錆塗料に用いられる体質顔料や、防錆顔料、着色顔料等を適宜使用することができる。このような顔料としては、具体的には、タルクや、マイカ、硫酸バリウム、クレー、炭酸カルシウム、酸化亜鉛、二酸化チタン、ベンガラ、リン酸亜鉛、リン酸アルミニウム、メタホウ酸バリウム、モリブデン酸アルミニウム、リン酸鉄等が挙げられる。これらの顔料は、単独で使用してもよく、２種以上組み合わせて使用してもよい。
【００２１】
本発明の亜鉛末含有塗料組成物は、常法に従って調製することが可能であり、塗料化は、使用直前に各成分を混合する方法が一般的である。液状成分と粉末成分の分散には、通常塗料の分散に用いられるロールミルや、サンドグラインドミル、ボール等の媒体ミル、ディスパー分散機などが使用される。このようにして塗料化された亜鉛末含有塗料は、例えば、エアースプレーや、エアレススプレー、ロールコーター、ハケ等の手段で鉄骨構造物等に塗布されるが、スプレーで塗布することが一般的である。
塗装された本発明の亜鉛末含有塗料組成物は、常温で、例えば、１８〜４８時間乾燥するか、又は８０℃程度の温度で３０分以上強制乾燥することで、溶媒を揮発し、塗膜を形成することができる。
図１は、素材上に形成した塗膜の構造を模式的に示した図である。素材上に形成された塗膜の断面においては、バインダー樹脂１が素材４の表面に密着しており、バインダー樹脂１中に分散された亜鉛末３及び導電性成分２は、塗膜中でネットワークを形成をしていると考えられ、塗膜に導電性を付与し、塗膜表面の電位を均一に保持するため、高い防食性を発揮するものと考えられる。
【００２２】
以下、本発明について、更に、実施例及び比較例により詳細に説明する。但し、これらの実施例及び比較例は、本発明の範囲を何ら限定するものではない。なお、実施例において、「部」及び「％」は、特に断らない限り、「質量部」及び「質量％」を表す。
【００２３】
〔実施例１〕
エチルシリケート溶液Ａ（コルコート社製、エチルシリケート４０、固形分２５％、溶媒：キシレン）４００部、亜鉛末Ａ（本荘ケミカル社製、平均粒径５μｍ）５００部、導電性高分子化合物としてポリアニリン溶液（東洋紡績社製、Ａ−１００、固形分２５％）６０部、カーボンナノファイバー（昭和電工社製、ＶＧＣＦＩＩ、平均直径１２０ｎｍ、平均長さ２０μｍ）３０部を容器内で攪拌し、更にキシレン２０部を加え、均一になるまで攪拌し、塗料を調製した。
次に、厚さ３．０ｍｍで、大きさ７０×１５０ｍｍのサンドブラスト鋼板に上記塗料を、常温で４８時間後の膜厚が５０μｍとなるように、エアスプレー塗装した。
作製した試験片を用いて、以下のように性能評価を行い、結果を表２に示す。
【００２４】
〔実施例２〜実施例６及び比較例１〜比較例３〕
実施例１と同じく、表１に示す配合で実施例２〜実施例６及び比較例１〜比較例３の各塗料を調製し、実施例１と同様に各々評価用試験片を作製した。
更に、以下のように性能評価を行い、表２に結果を示す。
【００２５】
＜性能評価＞
塗膜の防食性及び塗装作業性を、以下のように行った。
塩水噴霧試験
上記のように作製した試験片を用いて、ＪＩＳ  Ｋ  ５４００、９．１  耐塩水噴霧性の試験方法に準拠し、５０００時間塩水噴霧した後のクロスカットした塗膜の外観を、以下の基準で目視判定した。
（評価）
◎：塗膜表面に、異常なし
○：クロスカット部に、若干の赤さびが発生
△：クロスカット部周辺に、直径１〜２ｍｍの赤さびが発生
×：クロスカット部周辺に、直径３ｍｍ以上の赤さびが発生
【００２６】
塩水浸漬試験
上記のように作製した試験片を用いて、ＪＩＳ  Ｋ  ５４００、８．２３  耐塩水性の試験方法に準拠し、常温で８０００時間塩水に浸漬後の塗膜の外観を、以下の基準で目視判定した。
（評価）
◎：塗膜表面に、異常なし
○：塗膜表面に、１〜２点程度の赤さびが発生
△：塗膜表面に、面積で１０％程度の赤さびが発生
×：塗膜表面に、面積で５０％以上の赤さびが発生
【００２７】
自然電位
上記のように作製した試験片を、３％食塩水に１２０００時間浸漬後、北斗電工社製全自動分極測定装置ＨＺ−３０００で、参照電極はＡｇ／ＡｇＣｌを用いて、塗膜の自然電位を測定し、以下の基準で判定した。
（評価）
◎：−９００ｍＶ以下
○：−８９９〜−７５０ｍＶ
△：−７４９〜−６５０ｍＶ
×：−６４９ｍＶ以上
【００２８】
複合サイクル試験
上記のように作製した試験片を用いて、ＪＩＳ  Ｋ  ５６２１、５．１１耐複合サイクル防食性の試験方法に準拠し、１２００サイクル後のクロスカット部の外観を、以下の基準で目視判定した。
（評価）
◎：塗膜表面に、異常なし
○：クロスカット部周辺に、若干の赤さびが発生
△：クロスカット部周辺に、直径１〜２ｍｍの赤さびが発生
×：クロスカット部周辺に、直径３ｍｍ以上の赤さびが発生
【００２９】
塗装作業性
エアスプレー塗装時に噴霧した塗料の微粒化状態を、以下の基準で目視判定した。
（評価）
◎：微粒化が良好で塗膜表面平滑
○：希釈溶媒を追加すると凝集し、塗膜表面にブツ発生
△：スプレー粒子が断続的に吐出
×：微粒化が不良で吐出できず
【００３０】
表１  塗料配合
（配合量単位：部）
2005068278.tif 000003
※バインダー樹脂中の溶媒は含まない。
【００３１】
表１  塗料配合（続き）
（配合量単位：部）
2005068278.tif 000004
※バインダー樹脂中の溶媒は含まない。
【００３２】
表２  性能評価結果
2005068278.tif 000005
【００３３】
表２  性能評価結果（続き）
2005068278.tif 000006
【００３４】
１）エチルシリケート溶液Ａ：コルコート社製「エチルシリケート４０」
（固形分２５％）
２）エポキシ樹脂溶液Ｂ：油化シェル社製「エピコート１００１」
（固形分７０％）
３）ケイ酸リチウム水溶液Ｃ：日本化学工業社製「ケイ酸リチウム水溶液」
（固形分４０％）
４）ウレタン樹脂水分散液Ｄ：旭電化社製「アデカボンタイター２９０Ｈ」
（固形分４０％）
５）ポリシリコン水溶液Ｅ：信越シリコーン社製「ＫＢＭ４０３」
（固形分８０％）
６）亜鉛末Ａ：本荘ケミカル社製「亜鉛末Ｆ−１０００」
（平均粒径５μｍ）
７）亜鉛末Ｂ：堺化学社製「亜鉛末＃３−１３Ｌ」
（平均粒径４μｍ）
８）ポリアニリン溶液（導電性高分子化合物）：東洋紡績社製「Ａ−１００」
（固形分２５％）
【００３５】
９）カーボンナノファイバー：昭和電工社製「ＶＧＣＦII」
（平均直径１２０ｎｍ、平均長さ２０μｍ）
１０）カーボンナノチューブ：東レ社製
（直径５ｎｍ、長さ１２０ｎｍ）
１１）カーボンブラック：三菱化学社製「ＭＡ−１００」
１２）ポリアミドアミン溶液Ａ：富士化成社製「トーマイドＴＸＫ−６５９Ａ」
（固形分６０％、アミン価１２０）
【００３６】
表２の結果から明らかなように、亜鉛末含有塗料に、導電性高分子化合物、カーボンナノファイバー及びカーボンナノチューブからなる群から選ばれる特定の導電性成分を配合した塗料は、比較塗料と比べて耐食性が良好で、塗装作業性も良かった。一方、カーボンブラックを配合した比較例１では、得られる亜鉛末含有塗料組成物は、耐食性も不充分であり、また塗料状態が不良であり、塗装作業性が悪かった。カーボンナノファイバーをバインダー樹脂１００部に対して１部配合した比較例２、導電性成分を配合しない比較例３では、得られる亜鉛末含有塗料組成物は、いずれも、耐食性が劣っていた。
【産業上の利用可能性】
【００３７】
本発明の高防食性亜鉛末含有塗料組成物は、大型鉄鋼構造物の一次防錆塗料又は下塗塗料として有用である。
【図面の簡単な説明】
【００３８】
【図１】図１は、本発明の高防食性亜鉛末含有塗料組成物により形成された塗膜の、素材上に形成された塗膜構造を模式的に示す図である。
【符号の説明】
【００３９】
１        バインダー樹脂
２        導電性成分
３        亜鉛末
【図１】
2005068278.tif 000007